(57)【要約】  噴霧用汚れ防止調合物並びに同で繊維、カーペットおよび布帛を処理する方法が開示される。該汚れ防止調合物は、既知の排出適用の代りに、繊維、カーペットまたは布帛上に噴霧されるようになっている、１種の汚れ防止成分と１種の汚染ブロッカー成分の相乗的混合物を含んでなる。汚れ防止成分はフルオロケミカルまたは非フルオロケミカルを基剤にしたもののいずれでもよく、他方、汚染ブロッカーは、正に帯電された染料サイトをブロックするあらゆる化学薬品を含んでなることができる。汚れ防止調合物で処理された繊維、カーペットおよび布帛は、噴霧されたフルオロケミカルに比較して優れた汚れ防止の特徴を示し、また既知の排出適用に比較して同様な汚れ防止の特徴を示す。【特許請求の範囲】
【請求項１】
汚れ防止成分と汚染ブロッカー成分を含んでなる汚れ防止組成物であって、約８重量％と約４０重量％の含浸率で繊維上に噴霧されるようになっている組成物。
【請求項２】
フルオロケミカルを含んでなる、請求項１の汚れ防止組成物。
【請求項３】
繊維が着色されているかまたは溶液染色されている、請求項１または２の汚れ防止組成物。
【請求項４】
繊維がポリエステルおよびポリプロピレンよりなる群から選択される重合体成分を有する、請求項１〜３のうちの１項の汚れ防止組成物。
【請求項５】
フルオロケミカルがフルオロケミカル・アロファネート、フルオロケミカル・ポリアクリレート、フルオロケミカル・ウレタン、フルオロケミカル・カルボジイミド、フルオロケミカル・クアニジン（ｑｕａｎｉｄｉｎｅｓ）およびＣ−２〜Ｃ−８化学薬品を取り入れているフルオロケミカルよりなる群から選択される、請求項２の汚れ防止組成物。
【請求項６】
フルオロケミカルが６個以下のフッ素化炭素を有する、請求項２の汚れ防止組成物。
【請求項７】
フルオロケミカルがフルオロケミカル・ウレタンである、請求項２の汚れ防止組成物。
【請求項８】
汚染ブロッカーがシンタン（ｓｙｎｔａｎｓ）、スルホン化ノボラック、スルホン化芳香族アルデヒド縮合生成物（ＳＡＣ）並びに／またはホルムアルデヒド、フェノール、ポリメタクリル酸、無水マレイン酸およびスルホン酸の反応生成物よりなる群から選択される、請求項１の汚れ防止組成物。
【請求項９】
有効量の汚染ブロッカーを含んでなる、噴霧表面処理剤を含んでなる繊維。
【請求項１０】
繊維がポリエステルおよびポリプロピレンよりなる群から選択される重合体成分を有する、請求項９の繊維。
【請求項１１】
汚染ブロッカーが繊維重量に基づいて約５００ｐｐｍ〜約４％で存在する、請求項９または１０の繊維。
【請求項１２】
汚染ブロッカーが繊維重量に基づいて約１０００ｐｐｍ〜約３％で存在する、請求項９または１０の繊維。
【請求項１３】
汚染ブロッカーが繊維重量に基づいて約０．５％〜約２％で存在する、請求項９または１０の繊維、請求項１０の製品。
【請求項１４】
表面処理が更に汚れ防止成分を含んでなる、請求項９または１０の繊維。
【請求項１５】
汚れ防止成分がフルオロケミカルを含んでなる、請求項１４の繊維。
【請求項１６】
フルオロケミカルがフルオロケミカル・アロファネート、フルオロケミカル・ポリアクリレート、フルオロケミカル・ウレタン、フルオロケミカル・カルボジイミドおよびフルオロケミカル・クアニジンよりなる群から選択される、請求項１５の繊維。
【請求項１７】
フルオロケミカルが６個以下のフッ素化炭素を有する、請求項１５の繊維。
【請求項１８】
フルオロケミカルがフルオロケミカル・ウレタンである、請求項１５の繊維。
【請求項１９】
前記汚れ防止成分中の前記フッ素が繊維重量に基づいて約５０ｐｐｍ〜約８００ｐｐｍで存在する、請求項１５〜１８のうちの１項の繊維。
【請求項２０】
汚染ブロッカーがシンタン（ｓｙｎｔａｎｓ）、スルホン化ノボラック、スルホン化芳香族アルデヒド縮合生成物（ＳＡＣ）、ホルムアルデヒド、フェノール、ポリメタクリル酸、無水マレイン酸およびスルホン酸の反応生成物：よりなる群から選択される、請求項９または１０の繊維。
【請求項２１】
繊維重量に基づいて約０．５ｐｐｍ〜約４０ｐｐｍの硫黄を含む、請求項９または１０の繊維。
【請求項２２】
表面処理剤が、前記繊維が乾燥される前に約１０〜２０重量％の間の含浸率で存在する、請求項９または１０の繊維。
【請求項２３】
請求項９〜２２のうちの１項からの複数の繊維から製造されるカーペットまたは布帛。
【請求項２４】
請求項１〜８のうちの１項の汚れ防止組成物を含んでなる噴霧された表面処理剤を含んでなる、約５８〜約６２の範囲の初期Ｌ値を有し、また１５，０００歩のサイクルで約１０未満のデルタＥ耐汚染性等級を有する、カーペット。
【請求項２５】
請求項１〜８のうちの１項の汚れ防止組成物を含んでなる噴霧された表面処理剤を含んでなる、約５８〜約６２の範囲の初期Ｌ値を有し、また１５，０００歩のサイクル後、そして１回の温水脱水後に、約４未満のデルタＥの耐汚染性等級を有する、カーペット。
【請求項２６】
汚染ブロッカーが繊維重量に基づいて約５００ｐｐｍ〜約４％で存在する請求項２４のカーペット。
【請求項２７】
汚染ブロッカーが繊維重量に基づいて約１０００ｐｐｍ〜約３％で存在する請求項２４のカーペット。
【請求項２８】
汚染ブロッカーが繊維重量に基づいて約０．５％〜約２％で存在する請求項２４のカーペット。
【請求項２９】
デルタＥ耐汚染性が１５，０００歩のサイクルで約９未満である、請求項２４のカーペット。
【請求項３０】
デルタＥ耐汚染性が１５，０００歩のサイクルで約８未満である、請求項２４のカーペット。
【請求項３１】
カーペットがポリエステル繊維を含んでなる、請求項２４または２５のカーペット。
【請求項３２】
（ａ）前記繊維を、約１０〜２０重量％の含浸率で、汚れ防止成分と汚染ブロッカー成分を含んでなる汚れ防止組成物と接触させる工程、および（ｂ）前記繊維を乾燥させる工程を含んでなる繊維を処理する方法。
【請求項３３】
汚染ブロッカーが乾燥後に、繊維重量に基づいて約５００ｐｐｍ〜約４％で存在する、請求項３２の方法。
【請求項３４】
接触させる工程が前記組成物を前記繊維上に噴霧する工程を含んでなる、請求項３２の方法。
【請求項３５】
乾燥する工程が約２３０°Ｆ（１１０℃）〜約２８０°Ｆ（１３８℃）の温度で実施される、請求項３２の方法。
【請求項３６】
汚染ブロッカー成分が前記乾燥工程後に、繊維重量に基づいて約５００ｐｐｍ〜約４％で存在する、請求項３２の方法。
【請求項３７】
汚れ防止成分がフルオロケミカルであり、またフッ素が繊維重量に基づいて約５０ｐｐｍ〜８００ｐｐｍで存在する、請求項３２の方法。
【請求項３８】
繊維がポリプロピレンおよびポリエステルよりなる群から選択される重合体成分を含んでなる、請求項３１〜３７のうちの１項の方法。
【発明の詳細な説明】
【技術分野】
【０００１】
本発明は、すべての繊維に対する噴霧用汚れ防止調合物、そして具体的にはポリエステルおよびオレフィン繊維、カーペット並びに布帛に対する噴霧用汚れ防止調合物に関する。該汚れ防止調合物は、汚れ防止成分と汚染ブロッカー成分の相乗的混合物を含んでなる。改善された汚れ防止特性をもつ汚れをはじく繊維、カーペットおよび布帛も開示される。本明細書には更に、汚れをはじく繊維、カーペットおよび布帛を製造する方法も開示される。
【背景技術】
【０００２】
カーペットは近年、改善された耐汚染性および／または汚れ抵抗性のための局所的化学薬品で処理される。ナイロンカーペットに対しては、伝統的に、汚染ブロッカー（例えば酸性染料ブロッカー）およびフルオロケミカルを含む汚れ防止剤の双方が使用される。２ＧＴおよび３ＧＴカーペットのようなポリエステルカーペット並びにポリプロピレンカーペットに対しては、局所的化学薬品は適用されないか、または汚れ防止剤のみが局所的に適用される。ポリエステルおよびポリプロピレンカーペットは典型的には、固有の耐汚染性および、染料サイトとして働くアミン末端基の欠落のために、汚染ブロッカーの局所的処理を必要としない。
【０００３】
局所的適用は、汚れ防止剤の１０〜２０重量％の含浸率における噴霧適用に比較して改善方法であることが知られる、排出（ｅｘｈａｕｓｔ）適用形態［すなわち高い（３００〜４００重量％）含浸率におけるフレックス−ニップ法］にあることができる。排出適用は典型的には、カーペットを乾燥し、養生するために、より大量の水とエネルギーを消費する。噴霧用フルオロケミカル製品は排出適用より少量の水とエネルギーを消費するようになっているが、満足な汚れ防止特性は与えない。
【０００４】
カーペット産業においてはカーペットの染色および仕上げのための様々な方法、あるものは大規模そしてあるものは小規模の方法が使用されるが、今日製造される大部分の幅広織機のカーペットは連続的染色レンジ上で染色され、仕上げられる。これは主として、二種の方法の一方で実施される：一方の場合は、二段階法が使用され、そこではカーペットを最初に蒸気処理し、染色し、蒸気処理し、濯ぎ、そして過剰な水を脱水し、次に汚染ブロッカー（ＳＢ）を適用し、カーペットを再度蒸気処理し、洗浄し、そして次にフルオロケミカル（ＦＣ）を泡または液体スプレーの形態で適用し、最後にカーペットを乾燥する（例えば特許文献１、２および３参照）。第二の、同時適用法と呼ばれる幾らか改善された場合では、カーペットはまた、最初に蒸気処理して、染色し、再度蒸気処理し、濯ぎ、そして脱水し、次にＳＢとＦＣのブレンドを高い含浸率で一緒に適用し、その後カーペットと化学薬品を再度蒸気に曝露して、処理を固定し、次に乾燥する（例えば、特許文献４および５参照）。
【先行技術文献】
【特許文献】
【０００５】
【特許文献１】米国特許第５，８５３，８１４号明細書
【特許文献２】米国特許第５，９４８，４８０号明細書
【特許文献３】国際公開第２０００／０００６９１号パンフレット
【特許文献４】米国特許第６，１９７，３７８号明細書
【特許文献５】米国特許第５，５２０，９６２号明細書
【発明の概要】
【０００６】
環境的および経済的理由のために、局所的汚れ防止調合物、特にフルオロケミカルを含む調合物の全体の使用を低減する願望が存在する。従って、噴霧法は排出適用よりも乾燥するために少量の水とエネルギーを消費するために、噴霧適用装置により適用することができる汚れ防止組成物に需要がある。しかし、現在の噴霧組成物は、適用時に、必要な低い含浸率では満足な汚れ防止特性を与えない。
【０００７】
従って、低い含浸率において、噴霧法により適用することができる汚れ防止組成物を開発することが所望される。このような組成物は、排出方法に更に曝露される必要のない、染色された繊維から製造されるカーペットに対して理想的であると思われる。更に、排出方法により汚れ防止組成物を適用するための施設をもたないラグ工場は、このような噴霧組成物から恩恵を被ると考えられる。
【０００８】
本明細書に開示された発明は、汚れ防止成分と汚染ブロッカー成分を含んでなる噴霧用汚れ防止組成物を提供する。噴霧用汚れ防止組成物は、オレフィンおよびポリエステル重合体成分で製造されたもののような、様々な繊維、カーペットおよび布帛とともに使用することができる。特定のオレフィンおよびポリエステル繊維、カーペットおよび布帛は、それらが本質的に耐汚染性であるために、汚染ブロッカーを必要としないので、このような組成物は直観に反したものである。従って、汚れ防止成分と汚染ブロッカー成分双方を含んでなる組成物により、驚くべき相乗効果がある。汚れ防止成分はフルオロケミカルまたは非フルオロケミカルに基づくもののいずれでもよい。開示された組成物で処理されたポリエステルおよびオレフィンカーペットは、既知のフルオロケミカルの汚れ防止組成物で処理された同様なカーペットに比して、優れた汚れ防止特性を示す。更に、汚れをはじく繊維、カーペットおよび布帛を製造する方法も開示される。
【０００９】
一つの態様において、汚れ防止成分と汚染ブロッカー成分を含んでなる汚れ防止組成物が開示される。汚れ防止組成物は、約８％と約４０％の含浸率で繊維上に噴霧されるようになっている。汚れ防止組成物は、高い比表面エネルギーの化学薬品またはその他の物質、例えば水と油に対する高い接触角のような高い比表面エネルギー特性を与えるフルオロケミカル、あるいは同様な特性を有する非フルオロケミカルの粒状物質をも含むことができる。汚染ブロッカーは、アミン末端基のような正に帯電した染料サイトとの結合により、酸性染料に耐汚染性を与えるようになっている汚染ブロッカー化学薬品のような、あらゆる酸性の繊維被覆化学薬品を含むことができる。
【００１０】
他の態様において、有効量の汚染ブロッカーを含んでなる噴霧表面処理剤を含んでなる繊維が開示される。汚染ブロッカーは繊維重量に基づいて約５００ｐｐｍ〜約４％で存在する。繊維はポリプロピレンまたはポリエステル重合体成分を有することができる。繊維はカーペットまたは布帛に加工することができる。表面処理剤は更に、汚れ防止成分を含むことができる。
【００１１】
更なる態様において、１５，０００歩のサイクルにおいて約１０未満のデルタＥ耐汚染性等級をもつ、開示された汚れ防止組成物で処理されたカーペットが開示される。そのカーペットは約５８〜約６２の範囲の初期Ｌ値を有する。
【００１２】
更に他の態様において、１５，０００歩のサイクル後に、また１回の温水脱水後に、約４未満のデルタＥ耐汚染性等級をもつ、開示された汚れ防止組成物で処理されたカーペットが開示される。該カーペットは約５８〜約６２の範囲の初期Ｌ値を有する。
【００１３】
まだ更なる態様において、（ａ）前記繊維を約１０〜２０重量％の含浸率で、汚れ防止成分および汚染ブロッカー成分を含んでなる汚れ防止組成物と接触させる工程、並びに（ｂ）前記繊維を乾燥する工程：を含んでなる、繊維を処理する方法が開示される。該接触
工程は噴霧により実施することができる。汚染ブロッカーは、乾燥後に、維重量に基づいて約５００ｐｐｍ〜約４％で存在する。繊維はポリエステルまたはポリプロピレン重合体成分を含むことができる。
【発明を実施するための形態】
【００１４】
定義
当業者には大部分が熟知されているが、以下の定義は明瞭化のために提供される。
ＯＷＦ［Ｏｎ  ｗｅｉｇｈｔ  ｏｆ  ｆｉｂｅｒ（繊維の重量に基づいて）］：繊維の重量の％としての、適用された化学薬品の量。
ＷＰＵ［Ｗｅｔ  ｐｉｃｋ−ｕｐ（含浸率）］：繊維の重量の％として表された、カーペットを乾燥する前にカーペットに適用された水と溶媒の量。
【００１５】
発明の詳細な説明
汚れ防止成分および汚染ブロッカー成分を含んでなる汚れ防止組成物が開示される。該組成物は、約８重量％と約４０重量％の間の含浸率で、繊維、カーペットまたは布帛上に噴霧されるようになっている。開示された汚れ防止組成物中に使用のための汚れ防止組成物は、水と油に対する高い接触角（例えば、それにより処理された表面上の水と油の「粒状化（ｂｅａｄ−ｕｐ）」）のような高い比表面エネルギー特性を与える。汚れ防止成分はフルオロケミカルの分散物を含んでなることができ、その分散物は、フルオロケミカル・アロファネート、フルオロケミカル・ポリアクリレート、フルオロケミカル・ウレタン、フルオロケミカル・カルボジイミド、およびフルオロケミカル・グアニジンよりなる群から選択されるものを含み、主としてカチオン性またはアニオン性のいずれかであることができる。あるいはまた、フルオロケミカルは６個以下のフッ素化炭素を含む、８個以下のフッ素化炭素をもつことができる。例としてのフルオロケミカルの汚れ防止成分は、ＤｕＰｏｎｔ  ＴＬＦ  １０８１６および１０８９４；Ｄａｉｋｉｎ  ＴＧ  ２５１１並びにＤｕＰｏｎｔ  Ｃａｐｓｔｏｎｅ  ＲＣＰ：を含む。非フッ素化汚れ防止成分は、シリコーン、シルセスキオキサン並びにフルオロシラン化およびフルオロアルキル化粒状物、アニオン性非フッ素化界面活性剤並びにアニオン性屈水性非フッ素化界面活性剤（スルホネート、スルフェート、ホスフェートおよびカルボキシレートを含む）：を含むことができる（参照により本明細書に引用されたこととされる米国特許第６，８２４，８５４号明細書を参照されたい）。
【００１６】
開示された汚れ防止組成物中に使用のための汚染ブロッカー組成物は、重合体のアミン末端基と結合し、それらを酸性染料の汚染による汚れから防護する酸性基を含んでなる。本発明の方法に適する化学薬品の一般的分類は、正に帯電した染料サイトをブロックするあらゆる化学薬品を含んでなることができる。汚染ブロッカーは、シンタン（ｓｙｎｔａｎｓ）、スルホン化ノボラック、またはスルホン化芳香族アルデヒド縮合生成物（ＳＡＣ）のような様々な形態で入手可能である。それらは通常、具体的な化学構造に応じて、ホルムアルデヒド、フェノール、ポリメタクリル酸、無水マレイン酸およびスルホン酸を反応させることにより製造される。更に、汚染ブロッカーは典型的には水溶性で、一般に繊維を透過するが、他方、通常フルオロケミカルである汚れ防止剤は繊維の表面を被覆する非水溶性分散物である。
【００１７】
汚染ブロッカーの例は、それらに限定はされないが、フェノールホルムアルデヒド重合体または共重合体、例えばＣＥＡＳＥＳＴＡＩＮおよびＳＴＡＩＮＡＷＡＹ（Ａｍｅｒｉｃａｎ  Ｅｍｕｌｓｉｏｎｓ  Ｃｏｍｐａｎｙ，Ｉｎｃ．，Ｄａｌｔｏｎ，Ｇａ．から）、ＭＥＳＩＴＯＬ（Ｂａｙｅｒ  Ｃｏｒｐｏｒａｔｉｏｎ，Ｒｏｃｋ  Ｈｉｌｌ，Ｎ．Ｃ．から）、ＥＲＩＯＮＡＬ（Ｃｉｂａ  Ｃｏｒｐｏｒａｔｉｏｎ，Ｇｒｅｅｎｓｂｏｒｏ，Ｎ．Ｃ．から）、ＩＮＴＲＡＴＥＸ（Ｃｒｏｍｐｔｏｎ  ＆  Ｋｎｏｗｌｅｓ  Ｃｏｌｏｒｓ，Ｉｎｃ．，Ｃｈａｒｌｏｔｔｅ，Ｎ．Ｃ．から）、ＳＴＡＩＮＫＬＥＥＲ（Ｄｙ
ｅｔｅｃｈ，Ｉｎｃ．，Ｄａｌｔｏｎ，Ｇａ．から）、ＬＡＮＯＳＴＡＩＮ（Ｌｅｎｍａｒ  Ｃｈｅｍｉｃａｌ  Ｃｏｒｐｏｒａｔｉｏｎ，Ｄａｌｔｏｎ，Ｇａ．から）並びにＳＲ−３００、ＳＲ−４００およびＳＲ−５００（Ｅ．Ｉ．ｄｕ  Ｐｏｎｔ  ｄｅ  Ｎｅｍｏｕｒｓ  ａｎｄ  Ｃｏｍｐａｎｙ，Ｗｉｌｍｉｎｇｔｏｎ，Ｄｅｌ．から）；メタクリル酸の重合体、例えばＳＣＯＴＣＨＧＡＲＤ  ＦＸシリーズのカーペット保護剤（３Ｍ  Ｃｏｍｐａｎｙ，Ｓｔ．Ｐａｕｌ  Ｍｉｎｎ．から）；スルホン化脂肪酸（Ｒｏｃｋｌａｎｄ  Ｒｅａｃｔ−Ｒｉｔｅ，Ｉｎｃ．，Ｒｏｃｋｍａｒｔ，Ｇａから）；並びにＡｒｒｏｗＳｔａｒ  ＬＬＣ，Ｄａｌｔｏｎからの汚れ抵抗化学薬品およびＴｒｉ−Ｔｅｘ（Ｃａｎａｄａ）：を含む。
【００１８】
汚れ防止組成物は、汚染ブロッカーが、繊維の重量に基づいて約１０００ｐｐｍ〜約３％、約０．５％〜約２％および約０．５％〜約１％を含む、約５００ｐｐｍ〜約４％であり、そして繊維の重量に基づいたフッ素基剤の汚れ防止成分が、約１００〜約５００ｐｐｍのフッ素、および約１００ｐｐｍ〜約３００ｐｐｍを含む、約５０ｐｐｍ〜約８００ｐｐｍのフッ素であるように噴霧された繊維、カーペットおよび布帛であるようになっている。組成物の含浸率は、約１０〜２０重量％、約１０〜１５重量％および約１０〜１２重量％を含む、８〜４０重量％の間にある。
【００１９】
通常の汚染ブロッカーは、化学構造の一部としてのスルホン化基を使用し、それが処理された繊維上に硫黄の存在をもたらす。硫黄含量は、繊維の重量に基づいて５％の汚染ブロッカーにより約５０ｐｐｍから０．１％の汚染ブロッカーにより約１ｐｐｍの範囲にあることができる。従って、前記の汚染ブロッカー濃度に基づき、繊維の重量に基づく硫黄含量は、約１ｐｐｍ〜約３０ｐｐｍ、約５ｐｐｍ〜約２０ｐｐｍ、および約５ｐｐｍ〜約１０ｐｐｍを含む、約０．５ｐｐｍ〜約４０ｐｐｍの範囲にあるであろう。硫黄含量はｘ線回折またはその他の方法により決定することができる。
【００２０】
様々な態様の開示された汚れ防止組成物で処理されたカーペットは、１５，０００歩のサイクルで、約９未満および約８未満を含む、約１０未満のデルタＥ耐汚染性等級を示す。デルタＥはカーペットの最初の色彩の関数であることに注意しなければならない。前記の結果は約５８〜約６８のＬ値の範囲のカーペットの色彩に関する。更に、様々な態様の開示された汚れ防止組成物で処理されたカーペットは、フルオロケミカルのみで処理されたカーペットに比較して、温水脱水後に改善されたデルタＥの耐汚染性を示す。カーペットがより濃厚な色彩であるか、またはＬ値が特定されたこの範囲より小さい場合は、耐汚染性のデルタＥもまた、より小さいであろう（すなわち、より濃い色のカーペットの色彩変化を見ることはより困難であろう）。汚れ防止組成物からの汚染ブロッカーは、繊維の重量に基づいて約１０００ｐｐｍ〜約３％、約０．５％〜約２％および約０．５％〜約１％を含む、約５００ｐｐｍ〜約４％でカーペット上に存在する。
【００２１】
更に、有効量の汚染ブロッカーを含んでなる、噴霧された表面処理を含んでなる繊維が開示される。汚染ブロッカーは前記のどんな成分でもよい。汚染ブロッカーは、繊維の重量に基づいて約１０００ｐｐｍ〜約３％、約０．５％〜約２％、および約０．５％〜約１％を含む、約５００ｐｐｍ〜約４％で繊維上に存在する。表面処理剤は更に、前記のどんな汚れ防止成分をも含んでなることができる。繊維を乾燥する前の表面処理剤は、約１０〜約１５重量％、および約１０〜約１２重量％を含む、約１０〜約２０重量％の含浸率で存在する。繊維はそれ自体でもまたは未処理繊維と混合されても、カーペットまたは布帛に加工することができる。繊維はポリエステル（例えばＰＥＴまたはＰＰＴ）あるいはオレフィン（例えば、ポリプロピレン）の重合体成分を含むことができる。有効量の噴霧表面処理剤は、排出方法で処理された同一繊維とほぼ同等のまたはそれを超える汚れ防止の特徴をもたらす。
【００２２】
更に、繊維を処理する方法が開示される。その方法は、（ａ）前記繊維を、約１０〜２０重量％の間の含浸率における、汚れ防止成分と汚染ブロッカー成分を含んでなる汚れ防止組成物と接触させる工程および（ｂ）前記繊維を乾燥する工程を含んでなる。汚れ防止成分と汚染ブロッカー成分は前記に開示のどの化学薬品であってもよい。接触させる工程は低い含浸率において噴霧適用により実施することができる。乾燥工程はあらゆるタイプのオーブン、通常の乾燥機または強制熱風の適用を使用して実施することができる。乾燥温度は約２４５°Ｆ（１１８℃）〜約２６０°Ｆ（１２７℃）を含む、約２３０°Ｆ（１１０℃）〜約２８０°Ｆ（１３８℃）の範囲にあることができる。乾燥期間は約１〜約３分を含む、約１〜約４分の範囲であることができる。含浸率はまた、約１０〜約１２重量％を含む、約１０〜約１５重量％の範囲にあることができる。乾燥後に、汚染ブロッカーは繊維の重量に基づいて約１０００ｐｐｍ〜約３％、約０．５％〜約２％および約０．５％〜約１％を含む、約５００ｐｐｍ〜約４％で存在する。フッ素基剤の汚れ防止成分が使用される場合は、繊維の重量に基づくフッ素基剤の汚れ防止成分は約１００〜約５００ｐｐｍのフッ素、および約１００ｐｐｍ〜約３００ｐｐｍを含む、約５０ｐｐｍ〜約８００ｐｐｍのフッ素である。繊維はポリエステルまたはポリプロピレン重合体成分を含むことができる。
【００２３】
繊維はそれ自体でもまたは未処理繊維とブレンドされても、カーペットまたは布帛に加工することができる。更に、開示された方法は、繊維ではなくむしろカーペットまたは布帛を処理するために使用することができる。更に、開示された方法は、染色された繊維のみならずまた、着色された（ｐｉｇｍｅｎｔｅｄ）繊維（溶液染色としても知られる）に使用することができる。これはポリエステルから製造されるカーペットを含むであろう。ポリプロピレンは通常、溶液染色される。汚れ防止組成物はフルオロケミカルを含んでも含まなくてもよい。フルオロケミカル組成物はそれらの調合物中でカチオン性でもまたはアニオン性でもよく、また開示された汚れ防止組成物は両方を使用することができる。
【００２４】
汚れ防止剤および汚染ブロッカーの組み合わせ物は、カーペットの耐汚染性を改善するのに、より有効な、驚くほど相乗的な汚れ防止組成物をもたらす。汚染ブロック剤自体は繊維にどんな汚れ防止特徴をも与えないために、これは驚くべきことである。更に、ポリエステル（例えば、ＰＥＴおよびＰＰＴ）並びにオレフィン（例えば、ポリプロピレン）の重合体は酸性染料のサイトとして働き、本質的に耐汚染性であるアミン末端基が欠落しているために、汚染ブロック剤は典型的には、通常、これらの繊維には必要とされない。驚くほど低レベルの適用量が有効であることができるので、オレフィンおよびポリエステルに対する汚れ防止成分と汚染ブロック成分の組み合わせ物は相乗的である。当業者は、開示された改善を得るために、汚れ防止調合物とブレンドするために、具体的には汚染ブロッカーとして使用されないで、その他の密接に関連した特性をもつ化学薬品（スルホン化低分子量重合体、重合体結合剤、ソフトコーティング等のような）を選択することができる。これらの修飾物もまた発明の一部と考えられる。更に、汚れ防止組成物は相乗効果のために、優れた汚れ防止特性をまだ維持しながら、排出適用の代りに、噴霧適用により、繊維、カーペットまたは布帛に適用することができる。
【実施例】
【００２５】
以下は、標準の汚れ防止用フルオロケミカルで処理されたラグ並びに処理を施されないラグに比較した、前記に開示された汚れ防止組成物で処理されたポリエステルおよびポリプロピレンラグの例である。代りの汚れ防止成分および汚染ブロッカー成分、異なる表面化学構造をもつ繊維および織物の選択が、本明細書に記載された変数に僅かな調整を必要とするであろう。
【００２６】
試験法
歩行試験：歩行試験の説明は以下の通りである：
１．歩行路の選択：可能な最大の交通量をもつ歩行路を選択する。サンプルは外部入り口から２０〜３０フィート（６ｍ〜９ｍ）に配置しなければならない。常に、少なくとも６〜８フィート（１．８ｍ〜２．４ｍ）に及ぶ試験の両端上に退去領域（例えば：小型のカーペット）を使用する。電気視覚計数器またはパッド計数器により交通数を測定する。多数の人数のグループが同時に入室する場合はこの方法は成功しないであろう。
【００２７】
２．サンプルの準備および設置
歩行試験のための廊下のサイズを測定する。廊下の長さはサンプル数とサンプルサイズを決定するであろう。１２”（３０．５ｃｍ）の最小幅（最小の幅）〜２４”（６１ｃｍ）の幅を使用することができる。
【００２８】
耐汚染試験の方法
１組のサンプルのカーペットまたは複数組のサンプルを設置することができる。サンプルの最初のＬ、ａ、ｂ（Ｍｉｎｏｌｔａ分光光度計を使用）を測定する。汚染が進行するに従ってＬ、ａ、ｂの読み取り値を収集し、デルタＥを計算する。このデルタＥは、汚染前の同一カーペットのサンプルに比較された時のサンプルの色彩の変化を表す。デルタＥが高い値に到達すると、洗浄後、温水脱水（ＨＷＥ）し、デルタＥを測定する時間であろう。この方法を反復して、複数の洗浄および交通サイクルに対してデータを収集することができる。
【実施例１】
【００２９】
この試験では、約６５のＬ値をもつ、ベージュ色の、３７Ｏｚ（１．０５ｋｇ）の重量のＰＥＴラグに、ラグ上約３００ｐｐｍのフッ素レベルまで、様々なフルオロケミカル化学薬品を噴霧した。フルオロケミカル化学薬品はＤｕＰｏｎｔおよびＤａｉｋｉｎからのものであった。表１は汚れ防止化学薬品の構成を示す。これらのカーペットの切片を歩行試験のために設置し、交通の様々な期間において、Ｍｉｎｏｌｔａ分光光度計を使用してデルタＥを測定した。５０００、１０，０００、１５，０００および１７，５０００サイクルの交通に対するＬ、ａ、ｂの測定を実施し、デルタＥを計算した。１７，５０００サイクルの交通において、カーペットを洗剤で温水脱水した。洗浄後にＬ、ａ、ｂ値を再度記録し、デルタＥを計算した。表１のデータは、汚染が非常に高度（１６デルタＥを超える）であり、また洗浄後でも、９を超える高いデルタＥをもつことを示す。従って、このような化学薬品の噴霧適用は、改善された耐汚染性能をもたらさない。
【００３０】
【表１】
2013543936.tif 000002
【実施例２】
【００３１】
本試験においては、約５８のＬ値をもつベージュ色をもつ３０Ｏｚ（８９４ｇ）の重量のＰＥＴラグに、カーペット上約３００ｐｐｍのフッ素レベルまで、様々なフルオロケミカル化学薬品を噴霧した。フルオロケミカル化学薬品はＤｕＰｏｎｔおよびＤａｉｋｉｎからのものであり、ＩＮＶＩＳＴＡにより製造された汚染ブロッカーＳ−８０１を含んだ。表２は、汚れ防止化学薬品の構成を示す。これらのカーペットの切片を歩行試験のために設置し、交通の様々な期間において、Ｍｉｎｏｌｔａ分光光度計を使用してデルタＥを測定した。５０００、１０，０００、１５，０００サイクルの交通のＬ、ａ、ｂの測定を実施し、デルタＥを計算した。１５，０００サイクルの交通において、カーペットを洗剤で温水脱水した。洗浄後にＬ、ａ、ｂ値を再度記録し、デルタＥを計算した。表２のデータは、未処理カーペットのサンプルであるサンプル４および従来の適用法で処理されたサンプル５に比較して、開示された汚れ防止組成物に基づいたサンプル６と７に対して、１５，０００サイクル（より低いデルタＥ）において耐汚染性がずっと改善された（より低いデルタＥ）ことを示す。表２のサンプル７は、表１のサンプル３に使用されたものと同様なフルオロケミカルを使用しているが、本発明に関してはブレンドを使用したために、耐汚染性においてずっと良好な性能を示す。更に、サンプルを１５，０００サイクル後に洗浄した時に、サンプル６と７は６４％〜７０％のデルタＥの改善を示し、他方、サンプル４と５は約５０％のみのデルタＥの改善を示した。洗浄後のサンプル６〜７のデルタＥの結果は、それらが営業的に許容されるのに十分に低い。開示された汚れ防止組成物で処理されたカーペットは、伝統的に処理されたカーペットよりカーペットの洗浄に、よりよく応答し、また洗浄後を含めて歩行試験全体を通して優れた耐汚染結果をもつ。
【００３２】
【表２】
2013543936.tif 000003
【実施例３】
【００３３】
試験を花柄のカーペットデザインをもつポリプロピレンのカーペットで実施した。表３は様々なポリプロピレンのカーペット製品およびそれらの処理法を挙げている。使用され
た化学薬品はＤａｉｋｉｎ  ＴＧ  ２５１１、ＤｕＰｏｎｔ  ＴＬＦ  １０８１６、ＴＬＦ  １０８９４およびＣａｐｓｔｏｎｅ  ＲＣＰであった。すべてのサンプルは３５オンス（９９１ｇ）のラグカーペットであり、フルオロケミカルの適用レベルは約３００ｐｐｍのフッ素であった。
【００３４】
【表３】
2013543936.tif 000004
【００３５】
花柄のデザインのために、デルタＥの歩行サイクル試験の測定は可能ではなかった。しかし、視覚的観察は、サンプル１０がその次に続くが、サンプル１３が、残りのサンプルより優れた耐汚染性を示したことを示した。この改善はまた洗浄後にも見られた。優れた耐汚染性能をもつこれらのサンプルは、様々な態様の開示された方法により準備された。
【００３６】
Ｄａｉｋｉｎ  ＴＧ  ２５１１はカチオン調合物であり、ＤｕＰｏｎｔの化学薬品はアニオン調合物であることに注意しなければならない。これは、本発明の方法がフルオロケミカル化学薬品の異なるタイプの調合物に有効であることを示す。
【００３７】
本発明は、様々な態様の開示された汚れ防止組成物、処理された繊維、カーペット、布帛およびそれらを製造する方法、に関連して前記に説明された。手順の詳細な説明を読み、理解すると、他の当業者に明らかな修飾および変更が思いつかれるであろう。本発明は、このような修飾および変更が請求の範囲内にある限りそれらすべてを含むものと解釈されることが意図される。
【国際調査報告】
2013543936.tif 000005
2013543936.tif 000006
2013543936.tif 000007
2013543936.tif 000008